СПОСОБ ГИБКИ СТЕКЛА

1. Способ формования нагретого листа стекла, при выполнении которого:
а) обеспечивают нагретую выпуклую форму полного профиля с фигурной поверхностью, через которую проходит одно или несколько отверстий;
б) обеспечивают кольцеобразную вогнутую форму, устанавливают ее снизу и выравнивают относительно нагретой выпуклой формы;
в) помещают нагретый лист стекла на вогнутую форму;
г) двигают выпуклую и вогнутую формы в направлении друг к другу для приведения нагретого листа стекла в формообразующий контакт с фигурной поверхностью нагретой выпуклой формы;
д) соединяют по меньшей мере одно из указанных отверстий в фигурной поверхности выпуклой формы с источником отрицательного давления, притягивая тем самым лист стекла к фигурной поверхности выпуклой формы;
е) поддерживают соединение с источником отрицательного давления в течение времени, достаточного для формования нагретого листа стекла до заданной формы, и затем разрывают соединение с источником отрицательного давления;
ж) соединяют по меньшей мере одно из указанных отверстий в фигурной поверхности выпуклой формы с источником избыточного давления, отделяя тем самым лист стекла от выпуклой формы;
з) отводят выпуклую и вогнутую формы друг от друга;
и) обеспечивают размещение гнутого листа стекла на устройстве непрерывного транспортирования; и
к) перемещают гнутый лист стекла от упомянутых форм на этом устройстве непрерывного транспортирования.
2. Способ по п.1, в котором на шаге (з) опускают вогнутую форму ниже устройства непрерывного транспортирования и опускают выпуклую форму с закрепленным на ней гнутым листом стекла к устройству непрерывного транспортирования.
3. Способ по п.1, в котором на шаге (з) отводят вогнутую форму от нагретого листа стекла на промежуток, составляющий 1-9 мм, и затем опускают вогнутую форму с гнутым листом стекла, размещенным на ней.
4. Способ по п.1, в котором на шаге (з) опускают вогнутую форму с гнутым листом стекла, размещенным на ней.
5. Способ по п.1, в котором обеспечивают по меньшей мере один кольцевой паз на фигурной поверхности выпуклой формы и соединяют его с источниками давления.
6. Способ по п.1, в котором осуществляют транспортировку гнутого листа стекла на устройстве непрерывного транспортирования в устройство охлаждения.
7. Способ по п.1, в котором осуществляют транспортировку гнутого листа стекла на устройстве непрерывного транспортирования в устройство отжига.
8. Способ по п.1, в котором устройство непрерывного транспортирования содержит по меньшей мере один элемент из группы, включающей конвейерные ленты, рифленые ролики, гладкие ролики, гладкие ролики, постепенно замещаемые фигурными роликами, и сочетание перечисленного.
9. Способ по п.1, в котором гнутый лист стекла относится к одному элементу из группы, включающей ветровое стекло, передний габаритный фонарь, задний габаритный фонарь, треугольную форточку салона, солнцезащитную крышу, вентиляционное окно или боковой фонарь поворота.
10. Способ по п.1, в котором выпуклая форма содержит по меньшей мере один элемент из группы, включающей керамику, алюминий или нержавеющую сталь.
11. Способ по п.1, в котором поверхность выпуклой формы включает несъемную ткань.
12. Способ по п.11, в котором ткань воздухопроницаемая и содержит по меньшей мере один элемент из группы, включающей нержавеющую сталь, стекловолокно, волокна из полипарафенилентерефталамида или армирование ими, волокна из полибензоксазола, содержащие графит, и различные сплетения таких волокон.
13. Способ по п.1, в котором фигурная поверхность выпуклой формы содержит по меньшей мере один элемент из группы, включающей керамику или нержавеющую сталь, и ее температура поддерживается в диапазоне от 300 до 400°C, когда выпуклая форма находится в формообразующем контакте с листом стекла.
14. Способ по п.1, в котором фигурная поверхность выпуклой формы содержит алюминий и ее температура поддерживается в диапазоне от 180 до 400°C, когда выпуклая форма находится в формообразующем контакте с листом стекла.
15. Способ по п.1, в котором нагретый лист стекла первоначально вводят в контакт с фигурной поверхностью выпуклой формы на заданный промежуток времени в диапазоне от 0,1 до 1,0 секунды.
16. Способ по п.1, в котором время, достаточное для формования нагретого листа стекла до заданной формы, составляет от 0,8 до 3,0 секунд для листов стекла толщиной до 2,5 мм и от 3,0 до 5,0 секунд для листов стекла толщиной от 2,5 до 5,0 мм.
17. Способ по п.1, в котором после соединения отверстий с источником отрицательного давления задерживают соединение отверстий с источником избыточного давления на заданный промежуток времени в диапазоне от 0,1 до 1,0 секунды.
18. Способ формования нагретого листа стекла, при выполнении которого:
обеспечивают выпуклую форму полного профиля с фигурной поверхностью, через которую проходит одно или несколько отверстий;
обеспечивают кольцеобразную вогнутую форму, устанавливают ее снизу и выравнивают относительно нагретой выпуклой формы;
помещают нагретый лист стекла на вогнутую форму;
двигают выпуклую форму и вогнутую форму друг к другу для приведения нагретого листа стекла в формообразующий контакт с фигурной поверхностью нагретой выпуклой формы на время от 0,1 до 1,0 секунды;
соединяют по меньшей мере одно из упомянутых отверстий в фигурной поверхности выпуклой формы с источником отрицательного давления, притягивая тем самым лист стекла к фигурной поверхности выпуклой формы, поддерживают соединение с источником отрицательного давления в течение от 0,8 до 5,0 секунд с обеспечением формования листа стекла до заданной формы и затем разрывают соединение с источником отрицательного давления;
отводят выпуклую форму и вогнутую форму друг от друга;
после соединения отверстий с источником отрицательного давления задерживают отделение гнутого листа стекла от выпуклой формы на время от 0,1 до 1,0 секунды, прежде чем соединить по меньшей мере одно из указанных отверстий в фигурной поверхности выпуклой формы с источником избыточного давления, обеспечивая тем самым возможность гнутому листу стекла разместиться на вогнутой форме;
опускают вогнутую форму с помещенным на нее гнутым листом стекла до тех пор, пока лист стекла не будет установлен на устройство непрерывного транспортирования; и
перемещают гнутый лист стекла от форм на этом устройстве непрерывного транспортирования;
причем температура фигурной поверхности выпуклой формы поддерживается в диапазоне между 180 и 400°C, когда она находится в формообразующем контакте с листом стекла.
19. Способ по п.18, в котором обеспечивают по меньшей мере один кольцевой паз на фигурной поверхности выпуклой формы и соединяют его с источниками давления.
20. Способ по п.18, в котором гнутый лист стекла относится к одному элементу из группы, включающей ветровое стекло, передний габаритный фонарь, задний габаритный фонарь, треугольную форточку салона, солнцезащитную крышу, вентиляционное окно или боковой фонарь поворота.
21. Способ по п.18, в котором выпуклая форма содержит по меньшей мере один элемент из группы, включающей керамику, алюминий или нержавеющую сталь.
22. Способ по п.18, в котором формующая поверхность выпуклой формы включает несъемную ткань.